(57)【特許請求の範囲】
【請求項１】
触媒層と固体電解質膜とが接合された、固体高分子形燃料電池の膜−電極接合体から、固体電解質膜を取り外す方法であって、
触媒層に対してレーザを照射して、触媒層と固体電解質膜との接合を弱める工程を含む、方法。
【請求項２】
上記レーザは、触媒層と固体電解質とを貫くように照射される、請求項１に記載の方法。
【請求項３】
上記レーザは、触媒層に吸収を示す、請求項１又は２に記載の方法。
【請求項４】
上記レーザの照射は、不活性ガス中で行われる、請求項１から３の何れか一項に記載の方法。
【請求項５】
上記不活性ガスはヘリウムを含んでいる、請求項４に記載の方法。
【請求項６】
上記触媒層は触媒と炭素粒子とを含んでなる、請求項１から５の何れか一項に記載の方法。
【請求項７】
固体電解質膜を取り外して、触媒層を回収する工程を含む、請求項１〜６の何れか一項に記載の方法。
【請求項８】
固体高分子形燃料電池の固体電解質膜を分析する方法であって、
固体高分子形燃料電池の膜−電極接合体から、請求項１から７の何れか一項に記載の方法によって取り外した固体電解質膜を回収する工程と、
回収された上記固体電解質膜を分析する工程と、を含む、方法。
【請求項９】
上記膜−電極接合体は、使用された固体高分子形燃料電池の膜−電極接合体である、請求項８に記載の方法。
【発明の詳細な説明】
【技術分野】
【０００１】
本発明は、燃料電池の膜−電極接合体（ＭＥＡ）から固体電解質膜を取り外す方法、及び、取り外した固体電解質膜を分析する方法に関する。
【背景技術】
【０００２】
固体高分子形燃料電池（ＰＥＭＦＣ）の基本構造である単セルは、一対のセパレータと、セパレータ間に配された膜−電極接合体（ＭＥＡ）とで構成される。
【０００３】
ＭＥＡを構成する素材には比較的高価なものが含まれているため、リサイクルされる場合がある。例えば、特許文献１には、ＭＥＡから、電解質膜に付着した白金触媒を担持した炭素粒子から成る電極剤粒子と電解質膜を回収するＭＥＡの材料リサイクル方法であって、浸漬媒体である有機溶剤に、よりマイルドな２５％以下のエタノール水溶液を用いる方法が記載されている。特許文献１の方法では、電解質膜から拡散層を剥離する際には攪拌を行い、電解質膜から電極剤粒子を剥離する際には超音波照射を行う。
【０００４】
特許文献２には、使用済みのＭＥＡから、触媒物質を回収する方法において、触媒層に溶解性粘着テープを貼着し、次いで該溶解性粘着テープを剥がして触媒物質を高分子電解質膜から剥離する工程を含む方法が記載されている。
【先行技術文献】
【特許文献】
【０００５】
【特許文献１】特開２０１０−１１４０３１（２０１０年５月２０日公開）
【特許文献２】特開２００５−２３５５１１（２００５年９月２日公開）
【発明の概要】
【発明が解決しようとする課題】
【０００６】
しかし、特許文献１に記載の方法では、エタノール水溶液によって、ＭＥＡを構成する電解質膜の、特に表面側が溶解するという問題がある。
【０００７】
特許文献２に記載の方法では、溶解性粘着テープを貼着して、触媒物質を高分子電解質膜から機械的に剥ぎ取るため、高分子電解質膜の表面が破壊されるという問題がある。
【０００８】
電解質膜の溶解及び機械的な破壊は、電解質膜を構成している素材（モノマー分子）をリサイクルする目的では許容される場合もある。しかし、特許文献１及び２に記載のような電解質膜に無視できない破損を与える方法は、例えば、回収した電解質膜の状態を分析する目的等には適しているとは言えない。
【０００９】
本発明は、上記の課題を解決するためになされたものであって、電解質膜の破損を抑制しながら、ＭＥＡから電解質膜を取り外す方法に関するものである。
【課題を解決するための手段】
【００１０】
上記の課題を解決するために、本発明は以下のいずれかのものを提供する。
（１）触媒層と固体電解質膜とが接合された、固体高分子形燃料電池の膜−電極接合体から、固体電解質膜を取り外す方法であって、触媒層に対してレーザを照射して、触媒層と固体電解質膜との接合を弱める工程を含む、方法。
（２）上記レーザは、触媒層と固体電解質とを貫くように照射される、（１）に記載の方法。
（３）上記レーザは、触媒層に吸収を示す、（１）又は（２）に記載の方法。
（４）上記レーザの照射は、不活性ガス中で行われる、（１）から（３）の何れかに記載の方法。
（５）上記不活性ガスはヘリウムを含んでいる、（４）に記載の方法。
（６）上記触媒層は触媒と炭素粒子とを含んでなる、（１）から（５）の何れかに記載の方法。
（７）固体電解質膜を取り外して、触媒層を回収する工程を含む、（１）〜（６）の何れかに記載の方法。
（８）固体高分子形燃料電池の固体電解質膜を分析する方法であって、固体高分子形燃料電池の膜−電極接合体から、（１）から（７）の何れかに記載の方法によって取り外した固体電解質膜を回収する工程と、回収された上記固体電解質膜を分析する工程と、を含む、方法。
（９）上記膜−電極接合体は、使用された固体高分子形燃料電池の膜−電極接合体である、（８）に記載の方法。
【発明の効果】
【００１１】
本発明によれば、固体高分子形燃料電池のＭＥＡから、固体電解質膜を、その破損を抑制しながら取り外すことが可能になるという効果を奏する。これによって、例えば、取り外した固体電解質膜を、燃料電池の性能評価、又は品質管理等に用いること等が可能となる。
【図面の簡単な説明】
【００１２】
【図１】本発明の一実施形態に係る固体電解質膜を取り外す方法を、模式的に表す図である。
【図２】本発明の一実施形態に関し、固体高分子形燃料電池を構成する単セルの一構造例を分解して示す概略図である。
【図３】本発明の一実施例に関し、膜−電極接合体から固体電解質膜を取り外す処理の前後におけるＳＥＭ観察の結果を示す図である。
【発明を実施するための形態】
【００１３】
〔１．固体電解質膜を取り外す方法〕
本発明の一実施形態に係る方法は、固体高分子形燃料電池の膜−電極接合体（ＭＥＡ）から固体電解質膜を取り外す方法であって、ＭＥＡの触媒層に対してレーザを照射して、触媒層と固体電解質膜との接合を弱める工程を含んでいる。以下、この方法についてより具体的に説明する。
【００１４】
（１）固体高分子形燃料電池（ＰＥＭＦＣ）
図２は、固体高分子形燃料電池を構成する単セルの構造を分解して示す概略図である。単セル１０は、一対のセパレータ１・１と、セパレータ１・１間に挟み込まれるように配された、一つの膜−電極接合体（ＭＥＡ）４とを含んで構成される。膜−電極接合体４は、固体電解質膜３のそれぞれの面に、触媒層２とガス拡散層１１とがこの順に積層されて接合されている積層体である。触媒層２とガス拡散層１１との組み合わせで、アノード及びカソード（電極）が構成されている。なお、図２に示す例では、固体電解質膜３、触媒層２、及びガス拡散層１１はいずれも、長方形の上面及び下面を持つ平板体である。
【００１５】
アノード側（セパレータ１とガス拡散層１１との間）に水素又はメタノールを、カソード側（他方のセパレータ１とガス拡散層１１との間）に酸素又は空気を供給し、アノードとカソードとの間に外部負荷回路を接続することで、単セル１０は電池として作動する。アノードにおける触媒反応で生成したプロトンは、固体電解質膜３を通過してカソードへ移動し、酸素と反応して水を生成する。
【００１６】
ガス拡散層１１の種類は固体高分子形燃料電池に使用可能なものであれば限定されず、例えば、多孔質カーボン材料等、からなるものが挙げられる。
【００１７】
固体電解質膜３の種類は固体高分子形燃料電池に使用可能なものであれば限定されず、例えば、様々なプロトン伝導性の高分子膜が使用可能である。プロトン伝導性の高分子膜として、具体的には例えば、スルホン酸基を有するイオン交換型の高分子膜が挙げられ、中でも、プロトン伝導性、強度、及び化学的安定性に優れた素材、例えばパーフルオロスルホン酸ポリマー等の、スルホン酸基を有するフッ素系ポリマーが使用される。スルホン酸基を有するフッ素系ポリマーとして、具体的には例えば、Nafion（商標）、Flemion（商標）、及びAciplex（商標）等が挙げられる。非フッ素系ポリマーとして、具体的には例えば、ポリスチレン、ポリエーテルエーテルケトン等のポリアリーレンエーテル、芳香族ポリイミド、ポリフォスファゼン、及びポリベンゾイミダゾ−ルなどから選択される芳香族系ポリマーにおける芳香環をスルホン化したものが挙げられ、これらはオレフィンとの共重合体として構成されていてもよい。
【００１８】
触媒層２としては、例えば、電気伝導性を有する担体に、金属系触媒（好ましくは貴金属系触媒）又は非金属性の触媒を担持させたものが使用され、好ましくは貴金属系触媒である。担体は、カーボンブラック等の、カーボン材料の粒子（炭素粒子）であることが好ましい。貴金属系触媒は、アノード側は、例えば、白金触媒、ルテニウム触媒、及びルテニウム−白金合金触媒等の、白金族金属（ＰＧＭ）を含む金属粒子が好ましく、カソード側は、例えば、白金触媒等の金属粒子であることが好ましい。触媒層２において、担体と触媒とは、固体電解質膜３を構成する成分と同様の高分子材料により被覆されており、この高分子材料は、触媒層２と固体電解質膜３とを接合するバインダーとしても機能している。
【００１９】
（２）固体電解質膜を取り外す方法
図１は、本実施の形態に係る、固体高分子形燃料電池の解体方法の工程の一例を示す概略図である。
【００２０】
第一工程：
図２に示す単セル１０からセパレータ１とガス拡散層１１とを取り外して、固体電解質膜３のそれぞれの面に触媒層２が接合されている状態の膜−電極接合体４を回収する。第一工程は、例えば、必要に応じてカッターナイフ等の道具を用い、ガス拡散層１１と触媒層２とを引きはがすという方法で容易に行うことが出来る。
【００２１】
第二工程：
第一工程で得られた膜−電極接合体４を構成する触媒層２に対してレーザ５ａを照射し、レーザ５ａ照射前の状態と比較して、触媒層２と固体電解質膜３との接合を弱める。第二工程は、例えば、試料ステージ７とレーザ光源（レーザ照射部）５とを備えたチャンバ６を用いて行うことができる。膜−電極接合体４を試料ステージ７上に配置した状態で、レーザ光源５からレーザ５ａを膜−電極接合体４に対して照射する。なお、触媒層２と固体電解質膜３との接合は、レーザ５ａの照射によって、両者が自然に剥がれおちる程度まで弱められることが特に好ましい場合がある。
【００２２】
チャンバ６は、真空状態であっても、気体で満たされていても、液体で満たされていてもよいが、好ましくは気体で満たされている。チャンバ６を満たす気体は特に限定されず、空気等であってもよいが、窒素ガス、アルゴンガス、ヘリウムガス、及びこれらの混合気体等の不活性ガスであることが好ましい。不活性ガスの中でもヘリウム含有ガス（ヘリウムガス単体でもよい）は、熱拡散性に優れるため、レーザ５ａの照射によって発生しうる熱によって固体電解質膜３が受け得る影響を最小限に抑制可能となる。
【００２３】
レーザ光源５の種類は特に限定されないが、例えば、ＹＡＧレーザ、ＹＶＯ４レーザ等の固体レーザ；ガリウムヒ素レーザ等の半導体レーザ；エキシマレーザなどの気体レーザ；等が挙げられる。レーザ光源５の種類、及びレーザの照射条件（波長、照射時間、パワー等）は、照射されたレーザが、膜−電極接合体４を構成する材料のうち触媒層２に吸収を示し、固体電解質膜３を透過する特性を示すように適宜選択すればよい。なお、レーザ５ａが触媒層２に吸収を示すとは、レーザ５ａが、触媒層に含まれる担体及び触媒の少なくとも一方に吸収を示すことであればより好ましい。かかるレーザ５ａの照射条件等は、担体及び触媒の種類に応じて適宜設定することができる。なお、本実施形態において、レーザ５ａが触媒層２に吸収されるとは、レーザ５ａの少なくとも一部が吸収されることを指し、すなわちレーザ５ａの一部が触媒層２を透過してもよい。同様に、レーザ５ａが固体電解質膜３を透過するとは、レーザ５ａの一部が固体電解質膜３に吸収されることを排除するものではない。ただし、触媒層２と固体電解質膜３とを比較した場合において、レーザ５ａは触媒層２により強く吸収される。
【００２４】
好ましい一態様において、レーザ５ａは、その９０％以上が固体電解質膜３を透過するものであるが、その１０％以上が固体電解質膜３で吸収されるレーザを用いる場合には、固体電解質膜３の加工閾値を超えないパワーでレーザ５ａを照射することで実施可能である。好ましい一態様において、レーザパワーは好ましくは０．１Ｗ以上で１０Ｗ以下の範囲内であり、より好ましくは０．１Ｗ以上で１．０Ｗ以下の範囲内である。レーザの周波数は好ましくは１Ｈｚ以上で１００ｋＨｚ以下の範囲内であり、より好ましくは１ｋＨｚ以上で５０ｋＨｚ以下の範囲内である。レーザの波長は好ましくは１９３ｎｍ以上で１０６００ｎｍ以下の範囲内であり、より好ましくは１９３ｎｍ以上で１０６４ｎｍ以下の範囲内である。
【００２５】
レーザ５ａは、触媒層２ａ（２）に対して照射されればよいが、好ましくはレーザ５ａの一部が触媒層２ａと固体電解質膜３とを透過して、反対側の触媒層２ｂ（２）まで到達するように照射される。これにより、触媒層２ａと固体電解質膜３との接合、及び、触媒層２ｂと固体電解質膜３との接合を同時に弱めることができる。なお、レーザ照射により触媒層２と固体電解質膜３との接合が弱まる理由は必ずしも明らかではないが、レーザ５ａが触媒層２に吸収されることによって、触媒層２において熱が発生することが一因と考えられる。
【００２６】
なお、レーザ５ａは、触媒層２の一部領域に照射されてもよいが、触媒層２の略全面に照射されることが好ましい。触媒層２と固体電解質膜３との接合部の全体にわたって接合を弱めることによって、固体電解質膜３の取り外しがより容易となる。
【００２７】
第三工程：
第二工程を経てレーザ照射を受けた膜−電極接合体４から固体電解質膜３を取り外す。レーザ照射を受けることで触媒層２と固体電解質膜３との接合が弱められているため、例えば、機械的な剥離方法、或いは、物理的な刺激を与える剥離方法によって、容易に固体電解質膜３を取り外す（剥離する）ことができる。特に好ましい態様では、触媒層２と固体電解質膜３との接合は、両者が自然に剥がれおちる程度にまで弱められている。また、取り外された固体電解質膜３は、レーザ照射の影響を直接的に受けないため、破損が抑制されているか、実質的に非破壊な状態である。
【００２８】
取り外された固体電解質膜３は、固体高分子形燃料電池内にあったときの状態をよく反映している（破損が抑制されている）ため、例えば、固体高分子形燃料電池の性能評価のための分析に使用される。あるいは、固体電解質膜３から原料を回収して再利用してもよい。同様に、分離された触媒層２からは、担体、触媒、及び、高分子材料（バインダー）等を回収することができる。あるいは、取り外された固体電解質膜３は、固体高分子形燃料電池の品質評価のための分析に使用される。
【００２９】
〔２．固体電解質膜の分析方法〕
本発明の一実施形態に係る方法は、固体高分子形燃料電池の固体電解質膜を分析する方法であって、固体高分子形燃料電池の膜−電極接合体から、上記〔１．固体電解質膜を取り外す方法〕欄に記載の方法によって取り外した固体電解質膜を回収する工程と、回収された固体電解質膜を分析する工程とを含む、方法である。
【００３０】
固体電解質膜を分析する工程で行われる分析の種類は特に限定されない。一例においては顕微鏡観察である。他の例においては、機械的な物性の評価、例えば引っ張り強度試験である。さらに他の例においては、化学的な物性の評価、例えば元素分析である。分析の種類として、より具体的には例えば、JIS K7127（プラスチック−引張特性の試験方法−第3部：フィルム及びシートの試験条件）に準じた引張破断応力、及び引張弾性率の測定を挙げることができる。
【００３１】
上記の通り、取り外された固体電解質膜３は、固体高分子形燃料電池内にあったときの状態をよく反映している（破損が抑制されている）ため、例えば、固体高分子形燃料電池の性能評価のための分析に好適である。特に、使用された固体高分子形燃料電池の膜−電極接合体から回収された固体電解質膜は、固体高分子形燃料電池の性能評価のための分析に好適である。あるいは、取り外された固体電解質膜３は、固体高分子形燃料電池の品質評価のための分析に使用される。
【００３２】
〔３．その他の態様〕
本発明の他の実施形態は、固体高分子形燃料電池を構成する膜−電極接合体（ＭＥＡ）にレーザを照射することで、触媒層及び固体電解質膜の少なくとも一方を単離する方法と捉えることもできる。
【００３３】
本発明の他の実施形態は、固体電解質膜を非破壊で回収する方法と捉えることもできる。
本発明の他の実施形態は、膜−電極接合体から、アノード側の触媒層とカソード側の触媒層とを別々に回収する方法と捉えることもできる。
本発明の他の実施形態によれば、固体高分子形燃料電池を構成する各層の内、レーザを用いて中間の固体電解質膜を非破壊に単離し、触媒層を効率的に剥離することができる。さらに、触媒層の接合状態に関わらず、触媒層を効率的に剥離することが可能である。さらに、固体電解質膜を非破壊で回収することで、固体電解質膜の特性評価、成分分析などを行うことが可能となる。
【００３４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００３５】
（本発明に係る方法にしたがった電解質膜の回収方法）
市販品の固体高分子形燃料電池（Hydrogen Air MEA-5 layer 9cm*9cm、燃料電池ドットｊｐ）を購入した。上記燃料電池は、図２に示すような５層構造（上から順に：ＧＤＬ、カソード電極、ナフィオン212、アノード電極、およびＧＤＬ（それぞれ図２におけるガス拡散層１１、触媒層２ａ、固体電解質膜３、触媒層２ｂおよびガス拡散層１１に対応））を有している。上記燃料電池の仕様を以下の表に示す。
【００３６】
【表１】
0006514940.tif 000002
【００３７】
上記燃料電池から両側のＧＤＬを剥がして、ＧＤＬを除いたＭＥＡのみの層構造を準備した。後述するレーザ照射処理の有効性を確認するために、この時点におけるＭＥＡを走査型電子顕微鏡（FE-SEM: S-4800（日立ハイテクノロジーズ））を用いて、カソード電極、ナフィオン212およびアノード電極の状態を観察した。
【００３８】
続いて、観察を終えたＭＥＡに対するレーザ照射処理について、図１を用いて説明する。図１に示すように、試料ステージ７上に、ＧＤＬを除いたＭＥＡを水平に静置する。レーザ光源５からカソード電極（触媒層２ａ）に向けて、ＭＥＡの全面にレーザを照射した。レーザ光源５として、ＹＶＯ４レーザを使用した。レーザ照射条件は、以下の通りである。
雰囲気ガス（ヘリウム）の流量＝１Ｌ／分
レーザ出力＝０．３Ｗ
周波数＝２０ｋＨｚ
レーザ波長＝５３２ｎｍ
以上のレーザ照射処理によって、ナフィオン212の層（固体電解質膜３）を、ＭＥＡから取り出して（自然に剥離する程度に接合が弱められていた）、回収した。当該層を本実施例の層と呼ぶ。
【００３９】
（従来の電解質膜の回収方法）
従来の方法にしたがって電解質膜の回収を行った。まず、上述の通りにＭＥＡを、準備し、走査型電子顕微鏡（S-4800）を用いて観察した。５０％ｖ／ｖのエタノール水溶液（水：エタノール＝１：１）をワイプに浸み込ませた。このワイプを用いてカソード電極およびアノード電極を擦ることによって、カソード電極およびアノード電極を取り除いた。結果物を乾燥させて、層状物（比較の層と呼ぶ）を得た。
【００４０】
（走査型電子顕微鏡（ＳＥＭ）による観察結果）
未処理のＭＥＡ、本実施例の層および比較の層を、走査型電子顕微鏡（S-4800）を用いてそれぞれ観察した。それらの結果について、図３を参照して以下に説明する。図３は、走査型電子顕微鏡を用いた、処理前のＭＥＡの画像（ａ）およびレーザ照射後の残余物の画像（ｂ）を示す図である。
【００４１】
図３（ａ）に示すように、未処理のＭＥＡは、固体電解質膜の上層として約１０μｍの触媒層を有していた。図３（ｂ）に示すように、レーザ照射によって固体電解質膜の上にあった触媒層のみが、固体電解質膜の表面の形状を維持しながら、除去されていた。
【００４２】
以上の結果に対して、エタノール水溶液を用いた処理を受けた比較の層には、固体電解質膜の反りおよびうねりが観察された。さらに、比較の層の表面を段差測定器(P-16+(KLA Tencor))で測定したところ、比較の層における固体電解質膜では、約１０〜２０μｍ程度の厚さの低下を認めた。これは、エタノールによる固体電解質膜の溶解を示している。
【００４３】
以上のことから、本実施例にしたがえば固体電解質膜を損傷させることなく、ＭＥＡからの電解質膜の取出しが可能であることが分かった。その理由として、レーザ照射条件が、触媒層をアブレーションし、かつ固体電解質膜への影響を最小化する範囲に制御されている点を挙げることができる。このレーザ照射条件の制御の結果として、レーザ照射を受けた上部の触媒層は、レーザ光によってアブレーションされて、固体電解質膜から剥離する。さらに、固体電解質を透過したレーザ光は、下部の触媒層に入射して、触媒層をアブレーションする。このようにして、下部の触媒層も上部の触媒層と同様に、固体電解質膜から剥離する。
【産業上の利用可能性】
【００４４】
本発明により、固体高分子形燃料電池の膜−電極接合体から、レーザを用いて非破壊で固体電解質膜を回収することができる。これにより、固体電解質膜の物性の正確な分析が可能になり、燃料電池の性能の正確な評価、また燃料電池の性能向上に寄与する。
【符号の説明】
【００４５】
１    セパレータ
２・２ａ・２ｂ  触媒層
３    固体電解質膜
４    膜−電極接合体（ＭＥＡ）
５    レーザ光源
５ａ  レーザ
６    ガスチャンバー
７    試料ステージ
１０  単セル
１１  ガス拡散層
【図１】
0006514940.tif 000003
【図２】
0006514940.tif 000004
【図３】
0006514940.tif 000005